(57)【要約】      （修正有）【課題】ＬＥＯを、品質が安定し且つ簡便に製造する製造方法を提供する。【解決手段】微細穴光学素子の製造方法の一態様は、基板２に複数の穴３が並んで穿たれ、各穴３の深さ方向の延長線が基板外に位置した共通の交点へと向かうとともに、各穴３は当該交点を中心とした共通の球面と交わる微細穴光学素子の製造方法であって、基板２に対して複数の穴３を形成する穴形成工程と、複数の穴３それぞれの内壁に反射層４を形成する反射層形成工程と、を備える。【選択図】図７
2020030232.tif 000002
【特許請求の範囲】
【請求項１】
基板に複数の穴が並んで穿たれ、各穴の深さ方向の延長線が基板外に位置した共通の交点へと向かうとともに、各穴は当該交点を中心とした共通の球面と交わる微細穴光学素子の製造方法であって、
前記基板に対して前記複数の穴を形成する穴形成工程と、
前記複数の穴それぞれの内壁に反射層を形成する反射層形成工程と、
を備えることを特徴とする微細穴光学素子の製造方法。
【請求項２】
前記基板が透明基板であって、
前記穴形成工程が更に、
前記穴が形成される箇所について前記透明基板中にビームを照射して多光子吸収を生じさせることで改質する改質工程と、
前記改質工程で改質された箇所を除去して前記穴を形成する除去工程とを備えることを特徴とする請求項１に記載の微細穴光学素子の製造方法。
【請求項３】
前記基板が平板状の基板であることを特徴とする請求項１または２に記載の微細穴光学素子の製造方法。
【請求項４】
前記基板が前記共通の球面に沿って湾曲した基板であることを特徴とする請求項１または２に記載の微細穴光学素子の製造方法。
【請求項５】
前記穴形成工程が、前記基板の表面から裏面まで貫通した、断面形状が四角形の貫通穴を形成することを特徴とする請求項１から４のいずれか１項に記載の微細穴光学素子の製造方法。
【請求項６】
前記穴形成工程が、前記基板の表面に沿って線状に延びた複数の第１スリット穴を当該基板の厚み方向の途中まで形成すると共に、当該基板の裏面に沿って当該複数の第１スリット穴に交わる方向に線状に延びた複数の第２スリット穴を当該途中から当該基板の裏面まで形成することを特徴とする請求項１から４のいずれか１項に記載の微細穴光学素子の製造方法。
【請求項７】
前記基板が透明基板であって、
前記穴形成工程が、
前記スリット穴が形成される箇所について前記透明基板中にビームを照射して多光子吸収を生じさせることで当該透明基板を改質する改質工程と、
前記改質工程で改質された箇所を除去して前記スリット穴を形成する除去工程とを備え、
前記改質工程が、前記基板の表裏面のうち片面側からビームを照射して前記第１スリット穴と前記第２スリット穴との双方の箇所を改質することを特徴とする請求項６に記載の微細穴光学素子の製造方法。
【請求項８】
前記改質工程が、前記第１スリット穴と前記第２スリット穴とのうち、前記ビームの進行方向前方側に位置するスリット穴の箇所から先に改質することを特徴とする請求項７に記載の微細穴光学素子の製造方法。
【請求項９】
前記反射層形成工程を経た複数の前記基板を支持フレーム上に並べて固定する固定工程を備えることを特徴とする請求項１から８のいずれか１項に記載の微細穴光学素子の製造方法。
【請求項１０】
基板に複数の穴が並んで穿たれ、各穴の深さ方向の延長線が基板外に位置した共通の交点へと向かうとともに、各穴は当該交点を中心とした共通の球面と交わる微細穴光学素子と、
前記微細穴光学素子からの通過光が抜ける枠穴が複数穿たれ、各枠穴を囲った各枠で各微細穴光学素子を支持する支持フレームと、
を備えたことを特徴とする光学装置。
【請求項１１】
基板に複数の穴が並んで穿たれ、各穴の深さ方向の延長線が基板外に位置した共通の交点へと向かうとともに、各穴は当該交点を中心とした共通の球面と交わる微細穴光学素子と、
複数の前記微細穴光学素子を、前記共通の球面に沿って並べて支持する支持フレームと、
を備えたことを特徴とする光学装置。
【発明の詳細な説明】
【技術分野】
【０００１】
本発明は、微細穴光学素子の製造方法および光学装置に関する。
【背景技術】
【０００２】
Ｘ線は、可視光とは異なり、直入射光学系の利用が困難である。このため、金属のＸ 線に対する屈折率が１よりも小さいことを利用した金属面の全反射による斜入射光学系が用いられている。この場合の全反射の臨界角は１度程度と小さいため、反射面の有効面積を大きくとるために、直径の異なる金属製の円筒状の反射鏡を、同軸状に多数配置する方法が知られている。しかしながら、この方法ではＸ線反射装置全体の重量が増大するため（１ｍ２あたり１トン以上の重量）、宇宙空間で利用する場合に、地上からの輸送に支障を来すという問題があった。
【０００３】
特許文献１には、軽量かつ比較的容易に製造できるＸ線光学系基材として、異方性エッチングによるシリコンウェハ壁面をＸ線反射鏡として利用するＸ線光学系基材が提案されている。これは、薄いウェハに微細な穴を開けるため、従来よりも一桁以上軽い鏡となるうえ、一度のエッチングにより鏡を大量に生産できるという利点もある。しかし、異方性エッチングで形成できる穴は、直線的なスリット状の穴に限られるため、Ｘ線光学系を作る際には、反射鏡としての理想曲面を直線で近似する必要があり、集光性能が制限される。また、理想曲面に近づけるため、Ｘ線光学系を小さくして理想曲面に沿って配置することになるので、多数のＸ線光学系が必要になり、製作に要する労力・コストが大きい。
【０００４】
また、天球上のどの方角から素子を見た場合にもミラー面が存在する光学素子として、ロブスターアイ型光学素子（ＬＥＯ）が知られている。ＬＥＯは、特許文献１に記載のウォルター型光学系に比べ、観測範囲が広いことが利点である
【０００５】
特許文献２には、ロブスターアイ型光学素子（ＬＥＯ）の構成例が開示されている。また、従来、天文学的な物体、すなわち無限遠（ｘ＝∞）に存在する物体の観測に使用されていたＬＥＯを、非天文学的な物体、すなわちＬＥＯのレンズ半径Ｒと比較可能な有限の距離（ｘ〜Ｒ）に存在する物体の撮影に応用することが記載されている。
【先行技術文献】
【特許文献】
【０００６】
【特許文献１】特許第４０２５７７９号公報
【特許文献２】特表２００９−５０３５０６号公報
【発明の概要】
【発明が解決しようとする課題】
【０００７】
従来のＬＥＯの製造方法は、下記工程を経て製造される。
工程１．中実のコア材および中空のクラッド材を準備する。
工程２．クラッド材の内部にコア材を挿入して一体化し、アセンブリを複数作成する。
工程３．複数のアセンブリを引き延ばしつつ束ねて積層体を形成する。
工程４．工程３で得た積層体を軸方向に対し直交方向に薄くスライスした後に、所定の曲率を持つように曲げる。
なお、上記３および４の工程に代えて、以下の工程を実施する場合もある。
工程３´．工程２で得た複数のアセンブリを束ねた積層体を所定の曲率を持つように曲げる。
工程４´．工程３´後の積層体を軸方向に対し直交方向に薄くスライスする。
【０００８】
しかし、このような製造方法は、アセンブリを束ねる工程や、積層体をスライス後に曲げる工程において、素子に力学的な変形が生じるので品質が安定しないという問題があった。品質に問題がある場合は、結像イメージが理想的な十字形状から崩れる。
そこで、本発明は、ＬＥＯを、品質が安定し且つ簡便に製造することを課題とする。
【課題を解決するための手段】
【０００９】
上記課題を解決するために、本発明に係る微細穴光学素子の製造方法の一態様は、基板に複数の穴が並んで穿たれ、各穴の深さ方向の延長線が基板外に位置した共通の交点へと向かうとともに、各穴は当該交点を中心とした共通の球面と交わる微細穴光学素子の製造方法であって、上記基板に対して上記複数の穴を形成する穴形成工程と、上記複数の穴それぞれの内壁に反射層を形成する反射層形成工程と、を備える。
【００１０】
このような微細穴光学素子の製造方法によれば、基板に穴を形成することでＬＥＯを作成することができる。また、基板に対する力学的な変形が生じないためＬＥＯ素子の品質が安定する。更には、従来のようなアセンブリが不要であると共に、積層体のスライスも不要であるので製造が容易である。なお、基板に対する穴の形成としては、例えば後述するようなビームによる方法など簡便な方法が採用可能である。
【００１１】
上記微細穴光学素子の製造方法において、上記基板が透明基板であって、上記穴形成工程が更に、上記穴が形成される箇所について上記透明基板中にビームを照射して多光子吸収を生じさせることで改質する改質工程と、上記改質工程で改質された箇所を除去して上記穴を形成する除去工程とを備えてもよい。改質工程と除去工程とを備えることにより、アスペクト比の高い穴の形成が容易であり、ビーム照射による多光子吸収は透明基板中での位置分解能が高いので精細な穴形状が容易に実現される。
また、上記微細穴光学素子の製造方法は、上記基板が平板状の基板であってもよい。平板状の基板であると穴の形成位置の制御などが容易である。
【００１２】
また、上記微細穴光学素子の製造方法は、上記基板が上記共通の球面に沿って湾曲した基板であってもよい。共通球面に沿った湾曲基板であると、基板１枚で得られる視野範囲が広い。
【００１３】
また、上記穴形成工程は、上記基板の表面から裏面まで貫通した、断面形状が四角形の貫通穴を形成してもよい。このような四角形の貫通穴が形成されることでいわゆるエンジェル型のＬＥＯが得られる。
【００１４】
また、上記穴形成工程は、上記基板の上記表面に沿って線状に延びた複数の第１スリット穴を当該基板の厚み方向の途中まで形成すると共に、当該基板の上記裏面に沿って当該複数の第１スリット穴に交わる方向に線状に延びた複数の第２スリット穴を当該途中から当該基板の裏面まで形成してもよい。このように第１スリット穴と第２スリット穴が形成されることにより、いわゆるシュミット型のＬＥＯが得られる。また、エンジェル型の四角穴に較べ、シュミット型のスリット穴の方が高い加工精度で形成可能である。
【００１５】
また、上記微細穴光学素子の製造方法において、上記基板が透明基板であって、上記穴形成工程が更に、上記穴が形成される箇所について上記透明基板中にビームを照射して多光子吸収を生じさせることで改質する改質工程と、上記改質工程で改質された箇所を除去して上記穴を形成する除去工程とを備え、上記改質工程が、上記基板の表裏面のうち片面側からビームを照射して上記第１スリット穴と上記第２スリット穴との双方の箇所を改質してもよい。上記第１スリット穴と上記第２スリット穴との双方が基板の片面側から改質されることにより、基板を裏返す工程などが省略されるので工程数が減少する。
【００１６】
また、このように上記第１スリット穴と上記第２スリット穴との双方が基板の片面側から改質される微細穴光学素子の製造方法においては、上記改質工程が、上記第１スリット穴と上記第２スリット穴とのうち、上記ビームの進行方向前方側に位置するスリット穴の箇所から先に改質することが好ましい。この製造方法によれば、改質済みの箇所によるビームの乱れが回避されるので改質箇所の精度が向上する。
【００１７】
また、上記微細穴光学素子の製造方法において、上記反射層形成工程を経た複数の上記基板を支持フレーム上に並べて固定する固定工程を備えることも好ましい。固定工程を備えることにより、多数の基板を当該基板の面方向に沿って敷き詰めることで、広視野の光学装置が容易に得られる。
【００１８】
本発明に係る光学装置の一態様は、基板に複数の穴が並んで穿たれ、各穴の深さ方向の延長線が基板外に位置した共通の交点へと向かうとともに、各穴は当該交点を中心とした共通の球面と交わる微細穴光学素子と、上記微細穴光学素子からの通過光が抜ける枠穴が複数穿たれ、各枠穴を囲った各枠で各微細穴光学素子を支持する支持フレームと、を備える。
このような構成の光学装置によれば、多数の基板を当該基板の面方向に沿って敷き詰めることで、広い視野の装置が容易に得られる。
【００１９】
本発明に係る光学装置の別の一態様は、基板に複数の穴が並んで穿たれ、各穴の深さ方向の延長線が基板外に位置した共通の交点へと向かうとともに、各穴は当該交点を中心とした共通の球面と交わる微細穴光学素子と、複数の上記微細穴光学素子を、上記共通の球面に沿って並べて支持する支持フレームと、を備える。
このような構成の光学装置によれば、広い視野で品質が安定した装置が得られる。
【発明の効果】
【００２０】
本発明の微細穴光学素子の製造方法によれば、ＬＥＯを、品質が安定し且つ簡便に製造することができる。
【図面の簡単な説明】
【００２１】
【図１】微細穴光学素子の第１実施形態を概念的に示す図である。
【図２】図１中の部分Ｐにおける拡大断面図である。
【図３】微細穴光学素子における各貫通穴の向きを示す図である
【図４】ＬＥＯにおける集光作用の説明図である。
【図５】ＬＥＯにおける理想的な集光イメージを示す図である。
【図６】微細穴光学素子へと異なる方向から入射した光の集光形態を示す図である。
【図７】微細穴光学素子の製造工程を示す図である。
【図８】図７に示す改質工程を実行するレーザ改質装置の構造を示す図である。
【図９】レーザ改質装置で実行される改質工程の手順例を示す図である。
【図１０】微細穴光学素子が組み込まれた光学装置を示す図である。
【図１１】光学装置の光学系部分の組み立て図である。
【図１２】フレームに対する微細穴光学素子の固定方法を示す断面図である。
【図１３】フレームに対する微細穴光学素子の固定方法を示す正面図である
【図１４】微細穴光学素子の第２実施形態を示す図である。
【図１５】微細穴光学素子の第３実施形態を概念的に示す図である。
【図１６】図１５中の部分Ｐにおける拡大斜視図である。
【図１７】改質工程における第１の手順を示す図である。
【図１８】改質工程における第２の手順を示す図である。
【発明を実施するための形態】
【００２２】
以下、本発明の実施の形態を図面に基づいて説明する。
図１は、微細穴光学素子の第１実施形態を概念的に示す図である。図１には、正面図（Ａ）と側面図（Ｂ）が示されている。
【００２３】
微細穴光学素子１は、一辺が例えば４０ｍｍで厚さが例えば０．５ｍｍ以上５ｍｍ以下の方形状の外形を有した透明基板２に対して多数の四角形状の貫通穴３が縦横に並べられて配備された構造となっている。透明基板２は例えばガラスや透明樹脂などからなり、特に溶融石英のガラスであると、後述する製造方法における貫通穴３の加工が容易となる。
貫通穴３は、本発明にいう穴の一例に相当する。なお、本発明にいう穴は、スリット状の穴であってもよく、基板の途中で他の穴に繋がった穴であってもよい。
【００２４】
図１では貫通穴３の密度が実際よりも粗く描かれており、実際の貫通穴３は穴の幅が２０μｍ以上２００μｍ以下に形成されるとともに、貫通穴３相互間に位置するガラスや樹脂の部分の幅が６μｍ以上３０μｍ以下に形成されている。
図２は、図１中の部分Ｐにおける拡大断面図である。
【００２５】
微細穴光学素子１の各貫通穴３は、微細穴光学素子１の表側（図１（Ｂ）の上方）から裏側（図１（Ｂ）の下方）へと貫通しており、微細穴光学素子１に対して表側からＸ線や真空紫外線などの光Ｌが入射し、裏側から光Ｌが出射する。各貫通穴３における光Ｌの進行方向の長さｈ１と、光Ｌがスリット３から出射する箇所における穴の幅ｈ２との比ｈ１／ｈ２は例えば２０以上５０以下という大きな値となっている。
【００２６】
各貫通穴３の内壁には金属の反射層４が形成されている。反射層４は例えば酸化ハフニウム等の重金属からなる単層膜や多層膜である。各貫通穴３に入射した光Ｌは、貫通穴３に対する光Ｌの入射角度に応じて０〜２回、反射層４で反射される。
【００２７】
反射層４の材料の例としては、上記の酸化ハフニウムのほか、酸化物では、酸化タンタル、酸化チタニウム、酸化ランタン、酸化亜鉛等、窒化物では、窒化チタン、窒化タンタル、窒化ハフニウム等、金属では、ルビジウム、銅、タングステン、モリブデン、白金、イリジウム、金が挙げられる。単層膜の反射層４は、例えば数百〜数千Åの膜厚で形成される。
【００２８】
また、反射層４は、重金属から成る薄膜と軽金属から成る薄膜から構成される多層膜であってもよく、この場合の最外層は、重金属から成る薄膜で構成される。軽金属から成る薄膜としては例えば酸化アルミニウムが用いられるが、その他に酸化珪素が用いられてもよい。更に、反射層４は、白金／炭素、モリブデン／珪素、タングステン／珪素等と言ったペア材料の多層膜であってもよい。これらのペア材料による多層膜の場合、１ペアについて例えば数十Åの膜厚で数十〜数百層が積層されて形成される
微細穴光学素子１はいわゆるエンジェル型のロブスターアイ型光学素子（ＬＥＯ）となっており、光Ｌを焦点に集めることができる。
図３は、微細穴光学素子１における各貫通穴３の向きを示す図である。
【００２９】
微細穴光学素子１における各貫通穴３は、深さ方向の各延長線Ｍが、各貫通穴３に対して共通の交点Ｐを向いている。この結果、各延長線Ｍは共通の交点Ｐに集まる。また、この共通の交点Ｐを中心とする半径が１００ｍｍ以上１０００ｍｍ以下の球面Ｓが各貫通穴３と交わっている。このような貫通穴３の配置が、いわゆるロブスターアイ型光学素子（ＬＥＯ）における配置であり、各貫通穴３の内壁で反射された光が以下説明するように集光される。
図４は、ＬＥＯにおける集光作用の説明図である。
【００３０】
ＬＥＯである微細穴光学素子１では、上述したように、貫通穴３の内壁（の反射層４）で光Ｌが０〜２回反射され、反射パターンに応じた集光パターンで光Ｌが集光される。ここで、微細穴光学素子１には同一方向から平行に光Ｌが入射するものとする。同一方向から平行に微細穴光学素子１へと入射した光Ｌであっても、入射した箇所によって反射パターンが変わる。
【００３１】
例えば、貫通穴３の内壁で０回反射された光Ｌｄ（即ち反射されずに貫通穴３を通過した光Ｌｄ）は、入射方向へとそのまま進んで焦点面ＦＰ上の各所に、集光されずに到達する。
【００３２】
また、貫通穴３の内壁のうち、図の横方向に向かい合った内壁で１回反射された光Ｌｂは、図の横方向について集光され、図の縦方向については入射方向のままとなるので、図の縦方向へと延びる線状の領域に集光される。
【００３３】
また、貫通穴３の内壁のうち、図の縦方向（紙面の奥行方向）に向かい合った内壁で１回反射された光Ｌｃは、図の縦方向について集光され、図の横方向については入射方向のままとなるので、図の横方向へと延びる線状の領域に集光される。
【００３４】
また、貫通穴３の内壁で２回反射された光Ｌａ（即ち、図の縦方向に向かい合った内壁と図の横方向に向かい合った内壁とで１回ずつ反射された光Ｌａ）は、縦横両方向で集光されるので中心箇所に点状に集光される。
図５は、ＬＥＯにおける理想的な集光イメージを示す図である。
【００３５】
上述した反射パターンの結果、同一の入射方向から微細穴光学素子１へと入射した光束は、集光面ＦＰ上に、十字形状の集光イメージを形成する。即ち、集光面ＦＰ上には、十字形状の背景の各所に広がるハローＨと、十字の縦横を成す集光ラインＦＬと、十字の中心に位置する集光スポットＦＳとが形成される。このような集光イメージが受光装置で測定されることにより、例えば点光源からの光が検出される。
図６は、微細穴光学素子１へと異なる方向から入射した光の集光形態を示す図である。
ここでは一例として、３方向のそれぞれから微細穴光学素子１へと入射した光Ｌ１，Ｌ２，Ｌ３が示されている。
【００３６】
各方向からの光Ｌ１，Ｌ２，Ｌ３は、上述した共通の球面Ｓと交わる各貫通穴３の反射層４によって反射されることにより、焦点面ＦＰ上の異なる箇所に集光される。集光された各箇所において、上述した十字形状の集光パターンが形成される。
【００３７】
共通の球面Ｓと交わる各貫通穴３は、言い換えると、球面Ｓに沿って並んでいることになり、焦点面ＦＰは球面状となっている。また、焦点面ＦＰの半径は、共通の球面Ｓにおける半径Ｒの半分となる。
このように、ＬＥＯである微細穴光学素子１は、各方向から入射してくる光Ｌ１，Ｌ２，Ｌ３の何れについても同様に集光することができるので視野が広い。
次に、このような微細穴光学素子１の製造工程について説明する。
図７は、微細穴光学素子１の製造工程を示す図である。
図７に示す製造工程は、改質工程（Ａ）と、エッチング工程（Ｂ）と、研磨工程（Ｃ）と、反射層形成工程（Ｄ）とを備えている。
【００３８】
改質工程（Ａ）では、透明基板２にパルスレーザ光ＰＬが照射され、パルスレーザ光ＰＬによって透明基板２が改質される。パルスレーザ光ＰＬの照射エリアの形状・位置・角度はＣＡＤデータに基いて決定される。
【００３９】
本実施形態では、透明基板２の改質は、パルスレーザ光ＰＬにおける多光子吸収によって実現される。透明基板２中で多光子吸収が起きると多光子吸収を起こした部分が特異的に改質される。透明基板２が例えばガラス基板である場合は、珪素（Ｓｉ）原子と酸素（Ｏ）原子との結合による局所構造が多光子吸収によって分断されて構造変化等が生じ、化学的に反応しやすい状態となる。また、改質に必要なエネルギーは、アブレーションなどといった破壊的な作用を生じるレーザ加工に必要なエネルギーよりも少なくて済む。改質工程（Ａ）については後で詳述する。
【００４０】
エッチング工程（Ｂ）では、透明基板２がエッチャント５に浸され、エッチング処理によって改質領域２ａが選択的に除去される。透明基板２が例えばガラス基板である場合は、エッチャント５として弗酸（ＨＦ）溶液や水酸化カリウム溶液が用いられる。
【００４１】
本実施形態では、エッチング処理として、処理の手間が少ないウェットエッチングが採用されているが、エッチング処理としてはフッ素（Ｆ２）系ガスを用いたドライエッチングも採用可能である。また、本実施形態では、処理の安定化や迅速化のために、エッチャント５中の透明基板２に対して超音波Ｗを当てる超音波洗浄も併用される。エッチングの条件は、ＨＦ濃度が例えば２．５〜５％であり、透明基板２のサイズによって異なるがエッチング時間は例えば１時間〜数時間である。
【００４２】
エッチング工程（Ｂ）では、改質領域２ａ以外の部分についてもエッチャント５と透明基板２が反応するが、改質領域２ａと、改質領域２ａ以外の領域２ｂとではエッチングレートが大きく異なる。このため、エッチング工程（Ｂ）の開始後速やかに改質領域２ａは完全に除去されて貫通穴３が形成される。なお、ここに示す例では、透明基板２に貫通穴３が形成されるので改質領域２ａは透明基板２を貫いて形成されるが、透明基板２に有底のスリット（非貫通穴）が形成される場合であれば、改質領域２ａは透明基板２の表面に一端のみが達するように形成される。
【００４３】
このように、パルスレーザを用いた多光子吸収現象を利用した改質工程（Ａ）とエッチング工程（Ｂ）とを経ることにより、貫通穴３の形状・深さ等を簡単にコントロールすることができ、しかも、基板に対して、物理的な穴あけ加工を行う場合に比べて、基板へのダメージが少ない。
【００４４】
研磨工程（Ｃ）では、各貫通穴３の側壁を平滑化するために、磁性流体と研磨材との混合液６が用いられる。磁性流体は、磁場が印加されることで粘性が変化する流体であり、既に光学部品の研磨などに実用化されている。具体的には、平均粒径が約０．０１μｍの磁性流体と、粒径が例えば１μｍのダイヤモンドスラリーとの混合液６が各貫通穴３に流し込まれ、透明基板２と垂直に変動磁場が印加される。
【００４５】
混合液６は磁場の変動に合わせて貫通穴３内をランダムに移動する。透明基板２を中心軸の周りに回転させて、混合液６と貫通穴３の側壁との相対運動を促進することも可能である。混合液６が各貫通穴３の側壁面を研磨することにより、側壁面の粗さが平滑化され、例えば１〜２ｎｍの面粗さが実現される。
【００４６】
反射層形成工程（Ｄ）では、透明基板２が金属蒸気と反応物質との混合気体７中に置かれ、原子層堆積（ＡＬＤ）法によって貫通穴３の内壁に金属の反射層４が形成される。原子層堆積法では、貫通穴３の内壁全体に原子層が１層ずつ形成されるので、アスペクト比の高い貫通穴３であっても反射層４が均等に形成される。
【００４７】
上記改質工程（Ａ）とエッチング工程（Ｂ）と研磨工程（Ｃ）とを併せたものが、本発明にいう穴形成工程の一例に相当し、上記反射層形成工程（Ｄ）が、本発明にいう反射層形成工程の一例に相当する。また、上記改質工程（Ａ）は、本発明にいう改質工程の一例に相当し、上記エッチング工程（Ｂ）は、本発明にいう除去工程の一例に相当する。
このような製造方法により、図１に示す微細穴光学素子１が実現される。
次に、上述した改質工程（Ａ）について更に詳しく説明する。
図８は、図７に示す改質工程（Ａ）を実行するレーザ改質装置１０の構造を示す図である。
【００４８】
レーザ改質装置１０は、パルスレーザ光を発するレーザ発振器１０１を備えている。レーザ発振器１０１としては、パルス幅が例えば２００ｆｓ以上５００ｆｓ以下で、パルスエネルギーが１μＪ以下で、繰り返し周波数が５ＭＨｚ以下のものが用いられる。このようなレーザ発振器１０１は、高ピークパワーを持った超短パルスのレーザ光を発するので、そのパルスレーザ光がガラスなどの透明基板２に集光されることで容易に多光子吸収等の非線形効果を生じる。
【００４９】
レーザ改質装置１０は、パルスレーザ光を改質に適したエネルギーに減光するためのアテネータ１０３を備えている。また、加工物（ワーク）である透明基板２上で必要なスポットサイズが得られるように、ビーム拡大系１０４と絞り用レンズ（fθレンズ）１０６が備えられている。この結果、集光系のＮＡ値は例えば０．２６などといった大きな値となる。
【００５０】
レーザ改質装置１０は、透明基板２上の指定された箇所に指定された角度の貫通穴、もしくは非貫通穴を形成させるため、透明基板２を立体的に移動させるＸＹＺ軸ステージ１０８を備えるとともに、パルスレーザ光をスキャンする２軸のガルバノミラー１０５も備えている。これらＸＹＺ軸ステージ１０８およびガルバノミラー１０５によってパルスレーザ光は透明基板２中の指定された箇所に集光されて集光スポットを形成する。
図９は、レーザ改質装置１０で実行される改質工程（Ａ）の手順例を示す図である。
図９には、改質工程（Ａ）で透明基板２中に改質領域２ａが形成される手順の一例として、段階（Ａ）から段階（Ｅ）までの手順が模式的に示されている。
【００５１】
段階（Ａ）では、ＸＹＺ軸ステージ１０８が、ＣＡＤデータに基づいたスタート箇所に位置決めされることで、透明基板２の裏面直上にパルスレーザＰＬの焦点が結ばれ、改質領域２ａの形成が開始される。
【００５２】
段階（Ｂ）では、ＸＹＺ軸ステージ１０８が図の下方へと移動することでパルスレーザＰＬの焦点が透明基板２の内部側へと移動し、その結果、改質領域２ａが透明基板２の内部側に延びる。
段階（Ｃ）および段階（Ｄ）では、更にＸＹＺ軸ステージ１０８が移動して改質領域２ａが透明基板２の表面側へと更に延びていく。
【００５３】
段階（Ｅ）では、ＸＹＺ軸ステージ１０８がエンド箇所まで移動し、パルスレーザＰＬの焦点が透明基板２の表面直下まで達する。これにより、透明基板２の表面から裏面に至る改質領域２ａが形成される。
【００５４】
以上の手順で、図１に示すように配列された貫通穴３のうち、透明基板２上の１箇所に相当する部分が改質される。従って、図９に示す手順が、透明基板２上の各所で繰り返されることで、図１に示すように配列され図２に示すような断面形状と図３に示すような各向きとを有した各貫通穴３に相当する改質領域２ａが形成されることになる。なお、本実施形態の微細穴光学素子１は、平板状の基板２を有するので、ＸＹＺ軸ステージ１０８によるパルスレーザＰＬの焦点位置の制御が容易である。
【００５５】
このように、本実施形態の微細穴光学素子１の製造方法では、理想的な形状と向きを有する貫通穴３（および反射層４）が簡便な工程で透明基板２に高精度に形成され、貫通穴３（および反射層４）の形成に際して透明基板２には応力などが加えられない。このため微細穴光学素子１は、広い視野を有するとともに結像性能（品質）も高い。
次に、このように製造される微細穴光学素子１が組み込まれた光学装置について説明する。
図１０は、微細穴光学素子１が組み込まれた光学装置１００を示す図である。
光学装置１００は例えば天体を観測する装置であり、光学系部分１１０と電子系部分１２０とを備えている。
【００５６】
電子系部分１２０は、光学系部分１１０に対向する位置に受光装置１２１を備えている。受光装置１２１の受光面は、上述した焦点面ＦＰに沿った球面状の面である。また、電子系部分１２０の本体部分１２２には、受光装置１２１の電源や制御回路などが組み込まれている。
【００５７】
光学系部分１１０はフレーム１１１を有し、そのフレーム１１１上に複数の微細穴光学素子１が並べて固定され、それら複数の微細穴光学素子１がフレーム１１１で支持されている。
図１１は、光学装置１００の光学系部分１１０の組み立て図である。
【００５８】
フレーム１１１には枠穴１１２が設けられており、各枠穴１１２に各微細穴光学素子１が対応付けられて微細穴光学素子１が取り付けられる。各微細穴光学素子１からの通過光は、フレーム１１１の枠穴１１２を通り抜け、受光装置１２１の受光面上に上述した集光パターンで集光される。
【００５９】
フレーム１１１が各微細穴光学素子１を支持する部分の全体的な形状は、上述した共通の球面Ｓに沿った球面状の形状となっており、各微細穴光学素子１は共通の球面Ｓに沿った球面状に並べられて支持される。この結果、複数の微細穴光学素子１の全体で１つのＬＥＯとして機能し、例えば３０度といった広い視野が実現される。つまり、平板状の微細穴光学素子１が球面状に配置されることにより、製造が容易で広視野の光学装置が実現される。
図１２，図１３は、フレーム１１１に対する微細穴光学素子１の固定方法を示す図であり、図１２には断面図が示され、図１３には正面図が示されている。
【００６０】
微細穴光学素子１は、四角形の角の部分が押さえ部材１１３によって押さえられ、押さえ部材１１３はピン１１４によってフレーム１１１に固定される。このような固定構造により、微細穴光学素子１は、貫通穴３が設けられて集光に寄与する領域が光に対して広く露出した状態でフレーム１１１に固定される。
次に、微細穴光学素子の第２実施形態について説明する。
図１４は、微細穴光学素子の第２実施形態を示す図である。
【００６１】
第２実施形態の微細穴光学素子２０では、湾曲した基板２２に、第１実施形態と同様に貫通穴３が形成されている。第２実施形態における基板２２は、上述した共通の球面Ｓに沿って湾曲しているので、第２実施形態の微細穴光学素子２０では、第１実施形態よりも広い範囲に亘って貫通穴３が形成可能であり、１枚の微細穴光学素子２０における視野が広い。なお、湾曲した基板２２は、平板状のガラス材料からの研磨やガラスモールドなどによって容易に形成される。
次に、微細穴光学素子の第３実施形態について説明する。
図１５は、微細穴光学素子の第３実施形態を概念的に示す図である。図１５には、正面図（Ａ）と側面図（Ｂ）が示されている。
【００６２】
第３実施形態の微細穴光学素子３０は、いわゆるシュミット型のロブスターアイ型光学素子（ＬＥＯ）となっており、一辺が例えば４０ｍｍで厚さが例えば１ｍｍの方形状の外形を有した透明基板３２に対して各々の深さが例えば０．５ｍｍの上段のスリット穴３３ａと下段のスリット穴３３ｂが形成された構造となっている。透明基板３２の材質は第１実施形態と同様である。
【００６３】
各スリット穴３３ａ，３３ｂのスリット幅は例えば２０μｍに形成され、スリット穴３３ａ，３３ｂの相互間に位置するガラスや樹脂の部分の幅が例えば６μｍに形成されている。
図１６は、図１５中の部分Ｐにおける拡大斜視図である。
【００６４】
上段のスリット穴３３ａと下段のスリット穴３３ｂは、例えば互いに直交する方向に延びている。また、２段のスリット穴３３ａ，３３ｂを経ることで、実質的に貫通穴が透明基板３２に形成されている。また、各スリット穴３３ａ，３３ｂの内壁には第１実施形態と同様の反射層が形成されているが図示は省略されている。
【００６５】
２段のスリット穴３３ａ，３３ｂのうち上段のスリット穴３３ａの内壁は、図４の横方向に対向した内壁と同様に光を反射し、２段のスリット穴３３ａ，３３ｂのうち下段のスリット穴３３ｂの内壁は、図４の縦方向に対向した内壁と同様に光を反射する。この結果、シュミット型のＬＥＯである第３実施形態の微細穴光学素子３０でも、図５に示すような十字型の集光パターンが得られる。
【００６６】
このようなシュミット型のＬＥＯである第３実施形態の微細穴光学素子３０は、図７に示す製造工程と同様の製造工程によって製造される。但し、改質工程における手順が第１実施形態とは異なるので、以下、改質工程における手順について説明する。
図１７は、改質工程における第１の手順を示す図である。
【００６７】
ここでは一例として、パルスレーザＰＬが透明基板３２の上段側から入射される場合について説明する。図１７に示す第１の手順では、２段のスリット穴３３ａ，３３ｂのうち、パルスレーザＰＬの入射方向で前方側に位置する下段のスリット穴３３ｂに相当する箇所について改質が行われる。
【００６８】
下段のスリット穴３３ｂが延びる方向（即ち図の左右方向）にパルスレーザＰＬが移動されながら改質が行われることで、スリット穴３３ｂに相当する領域が精度のよい直線状に改質される。
図１８は、改質工程における第２の手順を示す図である。
【００６９】
２段のスリット穴３３ａ，３３ｂのうち下段のスリット穴３３ｂに相当する箇所が改質された後、パルスレーザＰＬの入射方向で手前側に位置する上段のスリット穴３３ａに相当する箇所が改質される。このように、パルスレーザＰＬの入射方向で手前側に位置する方のスリット穴３３ａの箇所が後で改質されることにより、透明基板３２の改質済みの箇所でパルスレーザＰＬの進行が乱される虞が回避され、高い位置精度で改質が行われる。
【００７０】
上段のスリット穴３３ａが延びる方向（即ち図の上下方向）にパルスレーザＰＬが移動されながら改質が行われることで、スリット穴３３ａに相当する領域が精度のよい直線状に改質される。
【００７１】
図１７、図１８に示す手順で改質された透明基板３２が、その後、図７に示す各工程（Ｂ）〜（Ｄ）を経ることで、シュミット型の微細穴光学素子３０が容易に製造される。なお、図１７、図１８に示す手順では、透明基板３２の両面のうち片面側からパルスレーザＰＬが照射されるので、透明基板３２を裏返す手間や位置合わせの手間などが省かれて望ましいが、本発明にいう改質工程は、透明基板３２の両面それぞれから２段のスリット穴３３ａ，３３ｂそれぞれの箇所にパルスレーザＰＬを照射して改質する工程であってもよい。
【００７２】
このように製造された第３実施形態の微細穴光学素子３０は、図１０に示す光学装置１００に、第１実施形態の微細穴光学素子１に替えて取り付けられてもよい。シュミット型の微細穴光学素子３０が図１０に示す光学装置１００に取り付けられた場合にも、広視野の装置が容易に得られる。
【００７３】
なお、上記説明では、本発明にいう穴形成工程の一例として、レーザによる改質工程と除去工程とを備える穴形成工程が示されているが、本発明にいう穴形成工程は、例えば不透明な基板に対して改質工程を経ずにレーザ加工などによって穴を直接形成する工程であってもよいし、レーザ照射以外の手段による改質工程を備える穴形成工程であってもよい。
【００７４】
また、上記説明では、天体観測用に用いられる微細穴光学素子が例示されているが、本発明にいう微細穴光学素子は、非天文学的な物体の観測や撮像に用いられてもよい。
【００７５】
また、上記説明では、２段のスリット穴３３ａ，３３ｂそれぞれの延びる方向が互いに直交する例や、四角形の貫通穴の互いに隣り合う内壁同士が互いに直交する例が示されているが、本発明にいう微細穴光学素子は、直交以外の角度でスリット穴同士や内壁同士が交わるものであってもよい。
【００７６】
また、上記説明では、基板として単一形成の基板が例示されているが、本発明にいう基板は、例えば厚さ方向に複数の基板部分が重ねられた基板や、広がり方向に複数の基板部分が継ぎ合わされた基板であってもよい。
【符号の説明】
【００７７】
１，２１，３０…微細穴光学素子、２，２２，３２…透明基板、３…貫通穴、
３３ａ，３３ｂ…スリット穴、４…反射層、１００…光学装置、１１１…フレーム
【図１】
2020030232.tif 000003
【図２】
2020030232.tif 000004
【図３】
2020030232.tif 000005
【図４】
2020030232.tif 000006
【図５】
2020030232.tif 000007
【図６】
2020030232.tif 000008
【図７】
2020030232.tif 000009
【図８】
2020030232.tif 000010
【図９】
2020030232.tif 000011
【図１０】
2020030232.tif 000012
【図１１】
2020030232.tif 000013
【図１２】
2020030232.tif 000014
【図１３】
2020030232.tif 000015
【図１４】
2020030232.tif 000016
【図１５】
2020030232.tif 000017
【図１６】
2020030232.tif 000018
【図１７】
2020030232.tif 000019
【図１８】
2020030232.tif 000020